)の少なくとも1つを混合し、混合液を調製する。次に、この混合溶液中で、HPCと、重合性化合物及び疎水性化合物を反応させ、HPCに由来する構成単位に含まれる3つの水酸基の水素原子を、不飽和二重結合を有する基又は疎水性基で置換する。HPCの側鎖(末端)に不飽和二重結合を有する基又は疎水性基が導入される。HPC溶液と、重合性化合物及び疎水性化合物の一方を混合して、HPCの側鎖に一方を導入した後、他方を混合してHPCの側鎖に他方を導入することが好ましい。これにより、一般式(1a)(一般式(1A)の一例)で表される分子構造を有するHPC誘導体が得られる。[0136]例えば、出発物質としてヒドロキシエチルセルロースを用いれば、一般式(1b)(一般式(1A)の一例)で表される分子構造を有するセルロース誘導体が得られる。一般式(1A)で表される分子構造を有するセルロース誘導体は、例えば、以下の方法で得ることができる。15;アルキレン基)を有する連結基を導入したセルロース誘導体を準備し、これを出発物質とする。次に、このセルロース誘導体(出発物質)の末端にある水素原子を、上記方法に準じる方法により不飽和二重結合を有する基又は疎水性基で置換する。これにより、一般式(1A)で表される分子構造を有するセルロース誘導体が得られる。[0137]例えば、HPCを出発物質した場合、HPCとしては、調製したものを用いてもよく、市販のものを用いてもよい。溶媒としては、出発物質を溶解できるものであれば特に制限されない。溶媒としては、例えばアセトン等のケトン;メトキシプロパノール、エトキシエタノール、プロパノールなどのアルコール;テトラヒドロフラン等を挙げられる。13に導入できるものであれば特に制限されない。中でも、重合性化合物としては、ハロゲン化(メタ)アクリロイル(例えば、塩化(メタ)アクリロイル、臭化(メタ)アクリロイル等);イソシアナート(メタ)アクリレート(例えば、昭和電工(株)製のカレンズMOI(2-イソシアナトエチルメタクリレート)、カレンズAOI(2-イソシアナトエチルアクリラート)、カレンズBEI(1,1-ビスアクリロイルオキシメチル(エチルイソシアナート))、カレンズMOI-EG等);であることが好ましい。[0139]重合性化合物としては、イソシアナート基を二つ以上有する化合物と、水酸基等のイソシアナート基と反応する置換基を有する単官能(メタ)アクリレートとの反応物を用いてもよい。このような反応物を用いることにより、合成された特定セルロース誘導体及びこの特定セルロース誘導体を含むリオトロピック液晶フィルムに柔軟性を付与することができるため、延伸特性に優れる。[0140]イソシアナート基を二つ以上有する化合物としては、ペンタメチレンジイソシアネート、ヘキサメチレンジイソシアネート、2,2,4-トリメチルヘキサンジイソシアネート、2,4,4-トリメチルヘキサメチレンジイソシアネート、m-キシリレンジイソシアネート、及びp-キシレンジイソシアネート等が挙げられる。[0141]水酸基等のイソシアナート基と反応する置換基を有する単官能(メタ)アクリレートとしては、2-ヒドロキシエチル(メタ)アクリレート、4-ヒドロキシブチル(メタ)アクリレート、2-ヒドロキシプロピル(メタ)アクリレート、3-ヒドロキシプロピル(メタ)アクリレート、6-ヒドロキシヘキシル(メタ)アクリレート、10-ヒドロキシデシル(メタ)アクリレート、12-ヒドロキシラウリル(メタ)アクリレート及び3-メチル-3-ヒドロキシブチル(メタ)アクリレートが挙げられる。13に導入できるものであれば特に制限されない。中でも、疎水性化合物としては、ハロゲン化アシル(例えば、塩化アシル(塩化アセチル、塩化プロピオニル、塩化ブチリル、塩化ペンタノイル等)、臭化アシル(臭化アセチル、臭化プロピオニル、臭化ブチリル、臭化ペンタノイル等);であることが好ましく、塩化アシルであることがより好ましく、液晶性の観点から、塩化アセチル又は塩化プロピオニルであることが更に好ましい。具体的なセルロース誘導体の合成方法の一例については、後述する実施例の項にて説明する。[0143]<重合性モノマー>液晶材料は、不飽和二重結合を有する基を分子内に有するモノマー(重合性モノマー)を含有する。液晶材料は、特定セルロース誘導体と、重合性モノマーと、を少なくとも含有することで、リオトロピック液晶性を発現することができ、かつ、重合性モノマーが特定セルロース誘導体の側鎖が有する不飽和二重結合と反応して架橋構造を形成することで、優れたゴム弾性を発現する。[0144]重合性モノマーは、特定セルロース誘導体と相溶性があり、かつ、特定セルロース誘導体と相溶した場合にリオトロピック液晶性を発現することが可能であれば、特に制限はない。Inc社製品)によって、1週間ほど撹拌し、目視で沈殿物の可否を確認することで、相溶性を判断することができる。[0146]また、特定セルロース誘導体と重合性モノマーとが相溶した場合に、リオトロピック液晶性の発現を確認する方法としては、例えば、特定セルロース誘導体と重合性モノマーとの混合物について、ブラッグ反射の可否を目視で確認することで、液晶性の発現を確認することができる。[0147]重合性モノマーが有する不飽和二重結合を有する基としては、重合反応を起こし得る基であれば特に制限されず、例えば、(メタ)アクリロイル基、ビニル基、アリール基等が挙げられる。重合反応性及び特定セルロース誘導体との相溶性の観点から、不飽和二重結合を有する基としては、(メタ)アクリロイル基であることが好ましく、アクリロイル基であることがより好ましい。[0148]重合性モノマーが(メタ)アクリロイル基を有するモノマー(以下、「(メタ)アクリル系モノマー」とも称する。)である場合、(メタ)アクリル系モノマーとしては、1分子中に(メタ)アクリロイル基を1つ有する単官能(メタ)アクリレートであってもよく、1分子中に(メタ)アクリロイル基を2つ以上有する多官能(メタ)アクリレートであってもよい。[0149]単官能(メタ)アクリルモノマーとしては、例えば、直鎖、分岐鎖又は環状のアルキル(メタ)アクリレート、等が挙げられる。[0150]アルキル(メタ)アクリレートのアルキル基の炭素数は、液晶性の観点から、1~18の範囲であることが好ましく、3~15の範囲であることがより好ましく、3~12の範囲であることがより好ましい。[0151]上記アルキル(メタ)アクリレートとしては、無置換のアルキル(メタ)アクリレートであることが好ましい。無置換のアルキル(メタ)アクリレートとしては、例えば、メチル(メタ)アクリレート、エチル(メタ)アクリレート、イソブチル(メタ)アクリレート、オクチル(メタ)アクリレート、イソノニル(メタ)アクリレート、イソデシル(メタ)アクリレート、t-ブチル(メタ)アクリレート、ラウリル(メタ)アクリレート、ステアリル(メタ)アクリレート、イソステアリル(メタ)アクリレート、シクロヘキシル(メタ)アクリレート、4-t-シクロヘキシル(メタ)アクリレート、イソボルニル(メタ)アクリレート、ジシクロペンタニル(メタ)アクリレート等が挙げられる。[0152]特定セルロース誘導体との相溶性及びゴム弾性に優れる観点から、無置換のアルキル(メタ)アクリレートとしては、直鎖又は分岐鎖の炭素数1~18のアルキル(メタ)アクリレートであることが好ましく、分岐鎖の炭素数3~15のアルキル(メタ)アクリレートであることがより好ましく、分岐鎖の炭素数3~12のアルキル(メタ)アクリレートであることが更に好ましい。[0153]多官能(メタ)アクリレートとしては、特に制限はなく、例えば、ヘキサンジオールジ(メタ)アクリレート、ブタンジオールジ(メタ)アクリレート(1,3-ブタンジオールジ(メタ)アクリレート及び1,4-ブタンジオールジ(メタ)アクリレート(1,4-ビス(アクリロイルオキシ)ブタン))、エチレングリコールジ(メタ)アクリレート、プロピレングリコールジ(メタ)アクリレート、ポリエチレングリコールジ(メタ)アクリレート、ポリプロピレングリコールジ(メタ)アクリレート、ネオペンチルグリコールジ(メタ)アクリレート、ペンタエリスリトールジ(メタ)アクリレート、ペンタエリスリトールトリ(メタ)アクリレート、ジペンタエリスリトールヘキサ(メタ)アクリレート、トリメチロールプロパントリ(メタ)アクリレート及びテトラメチロールメタントリ(メタ)アクリレートが挙げられる。[0154]特定セルロース誘導体との相溶性及びゴム弾性に優れる観点から、多官能(メタ)アクリレートとしては、2官能(メタ)アクリレートであることが好ましく、ブタンジオールジ(メタ)アクリレート及びポリエチレングリコールジ(メタ)アクリレートの少なくとも一方であることがより好ましく、ブタンジオールジ(メタ)アクリレートであることが更に好ましい。[0155](メタ)アクリル系モノマーは、(メタ)アクリロイル基以外の官能基を更に有していてもよい。(メタ)アクリロイル基以外の官能基としては、特に制限はなく、例えば、水酸基、カルボキシ基、アルコキシ基、アミド基、アミノ基及びグリシジル基が挙げられる。[0156]水酸基を有する(メタ)アクリレートとしては、例えば、2-ヒドロキシエチル(メタ)アクリレート、4-ヒドロキシブチル(メタ)アクリレート、2-ヒドロキシプロピル(メタ)アクリレート、3-ヒドロキシプロピル(メタ)アクリレート、6-ヒドロキシヘキシル(メタ)アクリレート、10-ヒドロキシデシル(メタ)アクリレート、12-ヒドロキシラウリル(メタ)アクリレート及び3-メチル-3-ヒドロキシブチル(メタ)アクリレートが挙げられる。これらの中でも、相溶性及びゴム弾性に優れる観点から、水酸基を有する(メタ)アクリレートとしては、2-ヒドロキシエチル(メタ)アクリレート、4-ヒドロキシブチル(メタ)アクリレート及び2-ヒドロキシプロピル(メタ)アクリレートから選ばれる少なくとも1種であることが好ましく、2-ヒドロキシエチル(メタ)アクリレート及び4-ヒドロキシブチル(メタ)アクリレートの少なくとも一方であることがより好ましい。[0157]カルボキシ基を有する(メタ)アクリレートとしては、(メタ)アクリル酸、β-カルボキシエチル(メタ)アクリレート等が挙げられる。これらの中でも、相溶性及びゴム弾性に優れる観点から、カルボキシ基を有する(メタ)アクリレートとしては、(メタ)アクリル酸であることが好ましい。[0158]アルコキシ基を有する(メタ)アクリレートとしては、例えば、メトキシエチル(メタ)アクリレート、2-(エトキシエトキシ)エチル(メタ)アクリレート、フェノキシエチル(メタ)アクリレート、メトキシポリプロピレングリコール(メタ)アクリレート、ポリプロピレングリコール(メタ)アクリレート、メトキシポリエチレングリコール(メタ)アクリレート及びメトキシトリエチレングリコール(メタ)アクリレートが挙げられる。これらの中でも、相溶性及びゴム弾性に優れる観点から、アルコキシ基を有する(メタ)アクリレートとしては、メトキシエチル(メタ)アクリレート、2-(エトキシエトキシ)エチル(メタ)アクリレート、フェノキシエチル(メタ)アクリレート及びメトキシトリエチレングリコール(メタ)アクリレートから選ばれる少なくとも1種であることが好ましく、メトキシエチル(メタ)アクリレート、2-(エトキシエトキシ)エチル(メタ)アクリレート及びフェノキシエチル(メタ)アクリレートから選ばれる少なくとも1種であることがより好ましく、2-(エトキシエトキシ)エチル(メタ)アクリレートであることが更に好ましい。[0159]グリシジル基を有する(メタ)アクリレートとしては、アクリル酸グリシジル等が挙げられる。[0160]特定セルロース誘導体との相溶性及びゴム弾性に優れる観点から、(メタ)アクリロイル基以外の官能基を有する(メタ)アクリレートとしては、水酸基、カルボキシ基及びアルコキシ基から選択される少なくとも1種を有する(メタ)アクリレートであることが好ましく、水酸基又はアルコキシ基の少なくとも一方を有する(メタ)アクリレートであることがより好ましく、アルコキシ基を有する(メタ)アクリレートであることが更に好ましい。[0161]重合性モノマーのガラス転移温度は、特定セルロース誘導体との相溶性の観点から、-20°C以下であることが好ましく、-50°C以下であることがより好ましい。10mg、昇温速度10°C/分の条件で測定を行い、得られたDSCカーブの変曲点を、単独重合体のガラス転移温度として求めることができる。[0163]特定セルロース誘導体との相溶性及び液晶性が得られる観点から、重合性モノマーとしては、アクリロイル基を有するモノマーであることが好ましく、無置換のアルキルアクリレート(より好ましくは直鎖又は分岐鎖の炭素数1~18のアルキルアクリレート、更に好ましくは直鎖又は分岐鎖の炭素数3~15のアルキルアクリレートであり、特に好ましくは分岐鎖の炭素数8~12のアルキルアクリレートである)、多官能のアクリレート(より好ましくは2官能アクリレートであり、更に好ましくはブタンジオールジアクリレートである)、水酸基を有するアクリレート(より好ましくは、2-ヒドロキシエチルアクリレート、4-ヒドロキシブチルアクリレート及び2-ヒドロキシプロピルアクリレートから選ばれる少なくとも1種であり、更に好ましくは2-ヒドロキシエチルアクリレート及び4-ヒドロキシブチルアクリレートの少なくとも一方である)、カルボキシ基を有するアクリレート(より好ましくはβ-カルボキシエチルアクリレート)、及び、アルコキシ基を有するアクリレート(より好ましくはメトキシエチルアクリレート、2-(エトキシエトキシ)エチルアクリレート、フェノキシエチルアクリレート及びメトキシトリエチレングリコールアクリレートから選ばれる少なくとも1種であり、更に好ましくはメトキシエチルアクリレート、2-(エトキシエトキシ)エチルアクリレート及びフェノキシエチルアクリレートから選ばれる少なくとも1種である)から選ばれる少なくとも1種であることがより好ましい。[0164]重合性モノマーは、不飽和二重結合を有する基を2つ以上分子内に有するか、又は、カルボキシ基を分子内に有することが好ましい。カルボキシ基に由来する水素結合等による網目状のネットワークがリオトロピック液晶フィルムに形成されやすい。その結果、リオトロピック液晶フィルムに機械的圧力を加え、その機械的圧力を取り除いた後においても、反射色は機械的圧力をかける前に瞬時に戻らず、反射色の復元時間を遅らせることができると考えられる。これにより、圧縮、引張等の機械的圧力が加えられた場所における力の状態等を分析することができ、例えば、テニスラケット、ゴルフクラブ等の衝撃解析等に適用できる。反射色の復元時間をより遅らせる点から、重合性モノマーは、カルボキシ基を分子内に有することが好ましい。[0165]不飽和二重結合を有する基を2つ以上分子内に有する重合性モノマーとしては、例えば、前述の多官能(メタ)アクリレートが挙げられ、1,4-ブタンジオールジ(メタ)アクリレートが好ましい。[0166]カルボキシ基を分子内に有する重合性モノマーとしては、例えば、前述のカルボキシ基を有する(メタ)アクリレートが挙げられ、アクリル酸が好ましい。[0167]液晶性の観点から、重合性モノマーの含有量としては、液晶材料全質量に対して、1質量%~30質量%であることが好ましく、5質量%~25質量%であることがより好ましく、10質量%~20質量%であることが更に好ましく、12質量%~18質量%であることが特に好ましい。13で表される不飽和二重結合を有する基が、一般式(2C)で表される基である場合、液晶性の観点から、重合性モノマーの含有量としては、液晶材料全質量に対して、1質量%~10質量%であることが好ましく、2質量%~8質量%であることがより好ましい。[0168]<その他の成分>本実施形態の液晶材料は、本実施形態の効果が得られる範囲内において、特定セルロース誘導体及び重合性モノマー以外の成分(以下、「その他の成分」とも称する。)を含んでいてもよい。)を用いることができる。本実施形態のリオトロピック液晶フィルム(以下、単に「液晶フィルム」とも称する。)は、本実施形態のリオトロピック液晶材料の架橋物であって、三次元構造を有する。[0170]液晶フィルムは、特定セルロース誘導体及び重合性モノマー、並びに、特定セルロース誘導体又は重合性モノマーの、単独モノマー同士の架橋反応によって、三次元構造(即ち、架橋構造)が得られ、優れたゴム弾性を発現することができる。したがって本実施形態の液晶フィルムは、優れたゴム弾性を有することで、ブラッグ反射の波長で配向が固定化される。機械的圧力を加えることによって、その圧力に対応する波長の反射光が得られる。[0171]三次元構造の形成(架橋構造)は、溶媒(例えば、アセトン)に対する架橋前後の液晶フィルムの溶解の可否によって、確認することができる。架橋後の液晶フィルムは、三次元構造が形成されているため、溶媒に溶解しない。これに対して、三次元構造が形成されていない架橋前の液晶フィルム(即ち、液晶材料)は溶媒に溶解するため、三次元構造の形成を確認することができる。[0172]また、本実施形態の液晶フィルムは、架橋剤を用いなくても三次元構造が形成されるため、比較的簡易な方法で製造することができる。液晶フィルムの三次元構造の形成方法には特に制限はなく、例えば、架橋剤を用いて、一般式(1A)で表される構成単位と、重合性モノマーに由来する構成単位とを架橋させて三次元構造を形成させてもよい。[0173]液晶フィルムは、三次元構造を有するが、これは各構成単位内での架橋を排除するものではない。[0174]液晶フィルムの構成単に含まれる、特定セルロース誘導体及び重合性モノマーは、既述の特定セルロース誘導体及び重合性モノマーと同義であり、好ましい範囲も同様である。